(57)【要約】【課題】光電変換効率が高く、且つ長期的に安定な出力特性を有する光電変換素子を提供する。【解決手段】対向して配置される電極３及び対電極６と、前記電極３と対電極６との間に前記電極３に接して配置され増感色素が固定された半導体層４と、前記電極３と対電極６との間に配置されＩ3-とＩ-とを含有する電荷輸送層４とを備える。前記電荷輸送層５が水を０．１〜１５体積％の範囲で含有する。前記増感色素が疎水性を有する基を備えた配位子を有する金属錯体色素である。この光電変換素子１では、電荷輸送層５の電荷輸送能力を向上すると共に電極３から電荷輸送層５への逆電子移動を抑制し、且つ半導体層４からの増感色素の脱落を抑制することができる。【選択図】図１
2009080988.tif 000002
【特許請求の範囲】
【請求項１】
対向して配置される電極及び対電極と、前記電極と対電極との間に前記電極に接して配置され増感色素が固定された半導体層と、前記電極と対電極との間に配置されＩ3-とＩ-とを含有する電荷輸送層とを備える光電変換素子であって、前記電荷輸送層が水を０．１〜１５体積％の範囲で含有し、且つ前記増感色素が疎水性を有する基を備えた配位子を有する金属錯体色素であることを特徴とする光電変換素子。
【請求項２】
上記金属錯体色素が、下記式（１）に示すものを含有することを特徴とする請求項１に記載の光電変換素子。
ＲｕＬＬ′（ＮＳＣ）2  …（１）
式（１）中のＬは下記式（ａ）で表されるビピリジン誘導体、Ｌ′は下記式（ｂ）で表されるビピリジン誘導体である。
【化１】
2009080988.tif 000008
式（ａ）中のＲ１、Ｒ２のうち、少なくとも一方はカルボキシル基、スルホン酸基、リン酸基のうちのいずれかを含む基である。
【化２】
2009080988.tif 000009
式（ｂ）中のＲ３、Ｒ４のうち、少なくとも一方は炭素数３以上のアルキル基、エーテル基、又は芳香族基の少なくとも一種以上からなる疎水性を有する基である。
【発明の詳細な説明】
【技術分野】
【０００１】
本発明は、色素増感太陽電池等として利用される光電変換素子に関する。
【背景技術】
【０００２】
従来実用化されている太陽電池の大部分は、単結晶シリコン、多結晶シリコン、アモルファスシリコンを用いたものである。しかし、これらシリコン系太陽電池の製造プロセスは複雑でコストが高いため、製造コストの低減が大きな課題となっている。
【０００３】
そこで近年、高純度材料及び高エネルギープロセスを比較的必要としない太陽電池として、色素増感太陽電池が注目されている。この色素増感太陽電池は、半導体電極の表面に光を吸収する増感色素を吸着させ、半導体電極のバンドギャップより長波長の可視光を増感色素で吸収させることにより光電変換効率の向上を図っている。色素増感型太陽電池の一例として、グレッツェル・セルが知られている。
【０００４】
このグレッツェル・セルの構成を説明する。図１に示すように、グレッツェル・セルは、酸化スズを主成分としフッ素がドープされた透明な電極３と、その一方の表面に接して配置されたガラス基板２と、同じく酸化スズを主成分としフッ素がドープされた透明な対電極６と、その一方の表面に接して配置されたガラス基板７とを備えている。電極３と対電極６との間には電荷輸送層５が配置されている。電極３の対電極６と対向する面には半導体層４が接合されており、その半導体層４には、増感色素が固定されている。
【０００５】
上記電荷輸送層５は、例えば、エチレンカーボネートとアセトニトリルとの混合溶媒に、ヨウ化テトラ−ｎ−プロピルアンモニウムとヨウ素とが溶解された電解液にて形成される。上記電荷輸送層５は、還元状態の電解質（以下、「還元体」という）Ｉ-と酸化状態の電解質（以下、「酸化体」という）Ｉ3-とからなる酸化還元対を含んでいる。また、上記半導体層４は、例えば、酸化チタンの微粒子から構成された多孔質膜である。また、対電極６の電荷輸送層５側の表面には白金がコーティングされている。白金には、上記酸化体Ｉ3-を還元体Ｉ-へと還元する触媒作用がある。
【０００６】
上記構成の色素増感太陽電池では以下の機構で光電変換が行われる。まず、色素増感太陽電池に入射した光は、基板２と電極３とを通り、半導体層４に固定された増感色素に吸収される。光を吸収した増感色素では励起電子が発生し、上記励起電子は半導体層４に移動し、半導体粒子間を伝って電極３に達する。さらにこの励起電子は外部の導線等（図示せず）を通り対電極６へと移動する。励起電子を失った増感色素は、電荷輸送層５に含まれる還元体Ｉ-から電子を受け取り基底状態に戻る。このとき上記電荷輸送層５は、増感色素から放出された電子が半導体層４へと移動することにより生じた電荷を輸送する。
【０００７】
このような従来の色素増感型太陽電池では、電荷輸送層５として有機溶媒のみからなる電解質溶液が用いられてきたが、最近では、水を含有する電解液を用いることによって光電変換効率を向上する試みがなされている（特許文献１参照）。
【特許文献１】特開２００２−１１１０２６２号公報
【発明の開示】
【発明が解決しようとする課題】
【０００８】
しかし、上記のように電荷輸送層５として水を含有する電解液を用いる場合には、一時的に高い光電変換効率を得ることはできるが、長期的には半導体層に吸着した増感色素の脱離を引き起こし、光電変換効率の低下をもたらしてしまうものであった。
【０００９】
本発明は上記の点に鑑みて為されたものであり、光電変換効率が高く、且つ長期的に安定な出力特性を有する光電変換素子を提供することを目的とする。
【課題を解決するための手段】
【００１０】
本発明に係る光電変換素子１は、対向して配置される電極３及び対電極６と、前記電極３と対電極６との間に前記電極３に接して配置され増感色素が固定された半導体層４と、前記電極３と対電極６との間に配置されＩ3-とＩ-とを含有する電荷輸送層４とを備える光電変換素子１であって、前記電荷輸送層５が水を０．１〜１５体積％の範囲で含有し、且つ前記増感色素が疎水性を有する基を備えた配位子を有する金属錯体色素であることを特徴とする。
【００１１】
このため、電荷輸送層５の電荷輸送能力を向上すると共に電極３から電荷輸送層５への逆電子移動を抑制し、且つ半導体層４からの増感色素の脱落を抑制することができる。
【００１２】
上記金属錯体色素は、下記式（１）に示すものを含有することが好ましい。
【００１３】
ＲｕＬＬ′（ＮＳＣ）2  …（１）
式（１）中のＬは下記式（ａ）で表されるビピリジン誘導体、Ｌ′は下記式（ｂ）で表されるビピリジン誘導体である。
【００１４】
【化１】
2009080988.tif 000003
【００１５】
式（ａ）中のＲ１、Ｒ２のうち、少なくとも一方はカルボキシル基、スルホン酸基、リン酸基のうちのいずれかを含む基である。
【００１６】
【化２】
2009080988.tif 000004
【００１７】
式（ｂ）中のＲ３、Ｒ４のうち、少なくとも一方は炭素数３以上のアルキル基、エーテル基、又は芳香族基の少なくとも一種以上からなる疎水性を有する基である。
【００１８】
このため、増感色素は可視光域に広い吸収スペクトルを有し、光電変換効率を更に向上することができる。
【発明の効果】
【００１９】
本発明によれば、光電変換効率が高く、且つ長期的に安定な出力特性を有する光電変換素子１を得ることができる。
【発明を実施するための最良の形態】
【００２０】
以下、本発明を実施するための最良の形態について説明する。
【００２１】
図１は、光電変換素子の一例を示している。図示のように、光電変換素子１は、基板２の一方の表面に接して電極３が形成されている。この電極３には基板２とは反対側の面に接して、増感色素が固定された多孔質構造を有する半導体層４が形成されている。また、この電極３及び半導体層４と対向するように対電極６が形成されている。対電極６は基板７の電極３及び半導体層４側とは反対側の表面上に接して形成されている。また、電極３と対電極６との間には電解液からなる電荷輸送層５が設けられており、半導体層４にはこの電荷輸送層５が浸透している。また、図示の例では電荷輸送層５を電極３と対電極６の間に保持するための封止材８が設けられている。
【００２２】
電荷輸送層５はＩ3-とＩ-とを含有するものであり、且つ水を０．１〜１５体積％の範囲で含有する必要がある。これにより電荷輸送層５の電荷輸送能力を向上すると共に電極３から電荷輸送層５への逆電子移動を抑制し、光電変換素子１に高い光電変換特性を付与することができる。この水の含有量が０．１体積％に満たないと前記のような光電変換特性の向上を充分に為すことができなくなり、また１５体積％を超えると半導体層４における増感色素の脱離が甚だしくなって光電変換効率の向上効果を打ち消してしまうことになる。
【００２３】
電荷輸送層５の調製方法は、上記のように水を０．１〜１５体積％で含有させるほかは、従来から知られている適宜の手法を採用し得る。すなわち、例えばヨウ化物及びヨウ素（Ｉ2）を後述する溶媒等に溶解することにより電荷輸送層５を調製することができる。
【００２４】
ヨウ化物としては、テトラプロピルアンモニウムヨージド等のテトラアルキルアンモニウムヨージド、又は、メチルトリプロピルアンモニウムヨージド、ジエチルジブチルアンモニウムヨージド等の非対称なアルキルアンモニウムヨージド、又はピリジニウムヨージド等のヨウ化４級アンモニウム塩化合物、ヨウ化リチウム、１，２−ジメチル−３−プロピル−イミダゾリウムヨージド等が好ましい。
【００２５】
電荷輸送層５を調製するための溶媒としては、少なくとも水を含むことが重要である。
【００２６】
水と混合して用いる溶媒としては特に制限されないが、水と相溶性があり、且つ０．０１〜５００重量％の電解質を溶解させることが可能なものであることが好ましい。この溶媒としては、例えば、ジメチルカーボネート、ジエチルカーボネート、メチルエチルカーボネート、エチレンカーボネート、プロピレンカーボネート等のカーボネート化合物、エチレングリコール、プロピレングリコール、ジエチレングリコール、トリエチレングリコール、ポリエチレングリコール等のグリコール化合物、酢酸メチル、プロピオン酸メチル、γ−ブチロラクトン等のエステル化合物、ジエチルエーテル、１，２−ジメトキシエタン、１，３−ジオキソシラン、テトラヒドロフラン、２−メチル−テトラヒドロフラン等のエーテル化合物、３−メチル−２−オキサゾジリノン、２−メチルピロリドン等の複素環化合物、アセトニトリル、メトキシアセトニトリル、プロピオニトリル等のニトリル化合物、スルフォラン、ジメチルスルホキシド、ジメチルホルムアミド等の非プロトン非極性化合物等が挙げられる。これらの溶媒は一種のみを水と共に使用しても良く、また二種以上のものを水と共に使用しても良い。
【００２７】
このような溶媒のうち、特にエチレンカーボネート、プロピレンカーボネート等のカーボネート化合物、γ−ブチロラクトン、３−メチル−２−オキサゾジリノン、２−メチルピロリドン等の複素環化合物、アセトニトリル、メトキシアセトニトリル、プロピオニトリル、３−メトキシプロピオニトリル、吉草酸ニトリル等のニトリル化合物との混合系が好ましい。
【００２８】
また、これらの有機溶媒に代えてイオン性液体（常温溶融塩ともいう）を用いてもよい。イオン性液体は、不揮発性、難燃性等の観点から好ましい。イオン性液体としては、例えば、イミダゾリウム塩、ピリジン塩、アンモニウム塩、脂環式アミン系、脂肪族アミン系、アゾニウムアミン系等が挙げられる。また、ＥＰ−１７１８２８８号、ＷＯ９５／１８４５６号、電気化学，第６５巻，１１号，９２３頁（１９９７年）、Ｊ．Ｅｌｅｃｔｒｏｃｈｅｍ．Ｓｏｃ.１４３巻，１０号，３０９９頁（１９９６年）、Ｉｎｏｒｇ．Ｃｈｅｍ．３５巻，１１６８頁（１９９６年）等に記載されたイオン性液体を用いることもできる。
【００２９】
また、電荷輸送層５は、ピリジン、ピリジン誘導体、イミダゾール、及びイミダゾール誘導体からなる群から選ばれる少なくとも１種を含んでいることも好ましい。ピリジン誘導体としては、例えば、４−tert−ブチルピリジンが、イミダゾール誘導体としては、例えば、Ｎ−メチルべンゾイミダゾール等が挙げられる。これらは、半導体層４の表面のうちの増感色素が吸着していない表面に吸着して、光電変換素子１の初期出力を向上する効果を発現する。
【００３０】
また、半導体層４としては、増感色素として、疎水性を有する基を備えた配位子を有する金属錯体色素が固定されたものを形成する。このような増感色素を用いると、既述のように電荷輸送層５における水の含有量を０．１〜１５体積％としたことと相俟って、半導体層４からの増感色素の脱落を抑制することができ、光電変換素子１が長期的に安定な出力特性を発現することができるようになる。
【００３１】
このような増感色素としては適宜の金属錯体色素を使用することができるが、例えば一部を疎水性基で置換したビピリジン配位子を有するＲｕ、Ｏｓ等の金属錯体色素が挙げられる。
【００３２】
また、この金属錯体としては、特に二つのビピリジル誘導体を配位子とするルテニウムービス誘導体が、可視光域に広い吸収スペクトルを有する点で好ましく、更に下記式（１）に示すものであることが好ましい。
【００３３】
ＲｕＬＬ′（ＮＳＣ）2  …（１）
この式（１）中のＬは下記式（ａ）で表されるビピリジン誘導体、Ｌ′は下記式（ｂ）で表されるビピリジン誘導体を示す。
【００３４】
【化３】
2009080988.tif 000005
【００３５】
【化４】
2009080988.tif 000006
【００３６】
この式（ａ）中のＲ１、Ｒ２のうち、少なくとも一方はカルボキシル基、スルホン酸基、リン酸基のうちのいずれかを含む置換基である。また、式（ｂ）中のＲ３、Ｒ４のうち、少なくとも一方は炭素数３以上のアルキル基、エーテル基、又は芳香族基の少なくとも一種以上からなる疎水性を有する基である。
【００３７】
ここで、式（ａ）中のＲ１、Ｒ２のうち一方のみがカルボキシル基、スルホン酸基、リン酸基のうちのいずれかを含む置換基である場合、他方は適宜の置換基とすることができるが、例えばアルキル基、置換アルキル基、水素原子等が挙げられる。
【００３８】
また、式（ｂ）中のＲ３、Ｒ４のうち一方のみが炭素数３以上のアルキル基、エーテル基、又は芳香族基の少なくとも一種以上からなる疎水性を有する基である場合、他方は適宜の基とすることができるが、例えばアルキル基、置換アルキル基、カルボキシル基、水素原子等が挙げられる。
【００３９】
このような式（１）で表される金属錯体色素としては、例えばＲｕ−(４，４’−ジカルボキシル−２，２’−ビピリジン）(４，４’−ビス（ｐ−へキシロキシスチリル）−２，２−ビピリジン）(ＮＣＳ)2等が挙げられる。
【００４０】
また、半導体層４を形成するための材料（半導体粒子）としては、Ｃｄ、Ｚｎ、Ｉｎ、Ｐｂ、Ｍｏ、Ｗ、Ｓｂ、Ｂｉ、Ｃｕ、Ｈｇ、Ｔｉ、Ａｇ、Ｍｎ、Ｆｅ、Ｖ、Ｓｎ、Ｚｒ、Ｓｒ、Ｇａ、Ｓｉ、Ｃｒ等の金属の酸化物、ＳｒＴｉＯ3、ＣａＴｉＯ3等のペロブスカイト型酸化物、ＣｄＳ、ＺｎＳ、Ｉｎ2Ｓ3、ＰｂＳ、Ｍｏ2Ｓ、ＷＳ2、Ｓｂ2Ｓ3、Ｂｉ2Ｓ3、ＺｎＣｄＳ2、ＣｕＳ等の硫化物、ＣｄＳｅ、Ｉｎ2Ｓｅ3、ＷＳｅ2、ＨｇＳ、ＰｂＳｅ、ＣｄＴｅ等の金属カルコゲナイド、ＧａＡｓ、Ｓｉ、Ｓｅ、Ｃｄ2Ｐ3、Ｚｎ2Ｐ3、ＩｎＰ、ＡｇＢｒ、ＰｂＩ2、ＨｇＩ、及びＢｉＩ3からなる群から選ばれる１種又はこれらのうち２種以上を含む複合体が挙げられるが、中でも、電解液中へ光溶解しづらく、光電変換特性が優れたＴｉＯ2が好ましい。
【００４１】
また、複合体を用いる場合には、例えばＣｄＳ／ＴｉＯ２，ＣｄＳ／Ａｇｌ、Ａｇ2Ｓ／Ａｇｌ、ＣｄＳ／ＺｎＯ、ＣｄＳ／ＨｇＳ、ＣｄＳ／ＰｂＳ、ＺｎＯ／ＺｎＳ、ＺｎＯ／ＺｎＳｅ、ＣｄＳ／ＨｇＳ、ＣｄＳx／ＣｄＳｅ1-x、ＣｄＳx／Ｔｅ1-x、ＣｄＳｅx／Ｔｅ1-x、ＺｎＳ／ＣｄＳｅ、ＺｎＳｅ／ＣｄＳｅ、ＣｄＳ／ＺｎＳ、ＴｉＯ2／Ｃｄ3Ｐ2、ＣｄＳ／ＣｄＳｅＣｄyＺｎ1-yＳ／、ＣｄＳ／ＨｇＳ／ＣｄＳ等が挙げられる。
【００４２】
また、半導体層４の形成に用いられる半導体粒子の粒径は、一般的に５〜１０００ｎｍであることが好ましい。この範囲であれば、充分な量の増感色素を吸着可能な表面積を有する半導体層７を形成でき、光の利用効率を高めることができる。また、適度な大きさの空孔を有する半導体層４を形成できるので、電荷輸送層５を半導体層４の中に十分に浸透させて、優れた光電変換特性を発揮させることができる。この粒径は特に１０〜１００ｎｍの範囲であることが好ましい。
【００４３】
また、半導体層４の厚みは、０．１〜１００μｍの範囲であることが好ましい。この範囲であれば光電変換素子１は十分な光電変換効果が得られ、また、可視光及び近赤外光に対する透過性も十分に確保できる。この半導体層４の厚みは、より好ましくは１〜５０μｍの範囲とし、更に好ましくは３〜２０μｍの範囲とし、最も好ましくは５〜１０μｍの範囲となるようにする。尚、この光電変換素子１を屋外で使用する場合には半導体層４の厚みは１０μｍ程度が好ましいが、屋内で使用する場合にはそれよりも薄くても良い。
【００４４】
半導体層４は従来から知られている適宜の手法で形成することができる。例えば半導体粒子とバインダーとを含むペーストを、ドクターブレードやバーコータ等を用いて電極３に塗布する塗布方法にて、半導体層４を形成することができる。また、上記のようなペーストを、例えばスプレー法、ディップコーティング法、スクリーン印刷法、スピンコート法、電着法等で電極３の表面に付着させ、半導体層４を形成しても良い。
【００４５】
電極３上のペーストから半導体層４を形成するにあたっては、例えば基板２がガラス基板である場合には５００℃前後で焼成することで、半導体層４を形成することができる。また、基板２が樹脂フィルムである場合には、電極３上のペーストを基板２と共にプレス機にて厚み方向に加圧したり、或いはペーストにマイクロ波を照射して加熱したりすることで、半導体層４を形成することができる。プレス方法については、特に制限はなく、平板プレス、ロールプレス等のいずれであってもよいが、ロールプレスする場合は、基板３として導電性フィルムを用いた場合に、半導体層４を連続形成することができるので、好ましい。
【００４６】
半導体層４に増感色素を固定する（担持させる）方法としては、例えば、増感色素を溶媒に溶かした溶液に、半導体層４を浸漬して増感色素を吸着させる方法等がある。上記溶媒としては、例えば、水、アルコール、トルエン、ジメチルホルムアミド等が用いられる。このような溶液に半導体層４を浸漬している間、この溶液を加熱還流し、又はこの溶液に超音波を印加する等して、増感色素の半導体層４への吸着を促進してもよい。増感色素を半導体層４に吸着させた後、吸着されずに半導体層４に残った増感色素は、アルコール洗浄又は加熱還流等にて半導体層４から取り除くとよい。このとき、半導体層４における増感色素の吸着量は１×１０-8から１×１０-6ｍｏｌ／ｃｍ2の範囲であることが好ましい。この範囲において、経済的かつ充分な光電変換効率を実現することができる。
【００４７】
また、基材２の材料としては、光電変換素子１の基板２側が光の入射側である場合、透光性、耐候性及びガスバリア性が優れた材料であれば特に制限はないが、例えば可視光（波長４００〜８００ｎｍ）の光に対して透明なガラス板、樹脂フィルム等が挙げられる。特に可撓性を有する樹脂フィルムを用いる場合は、既述のように半導体層４をプレスにより形成することができる。
【００４８】
基材２を樹脂フィルムで形成する場合、その材料としては、例えば、再生セルロース、ジアセテートセルロース、トリアセテートセルロース、テトラアセチルセルロース、ポリエチレン、ポリプロピレン、ポリ塩化ビニル、ポリ塩化ビニリデン、ポリビニルアルコール、ポリエチレンテレフタレート、ポリカーボネート、ポリエチレンナフタレート、ポリエーテルサルフオン、ポリエーテルエーテルケトン、ポリスルフオン、ポリエーテルイミド、ポリイミド、ポリアリレート、シクロオレフインポリマー、ノルボルネン樹脂、ポリスチレン、塩酸ゴム、ナイロン、ポリアクリレート、ポリフッ化ビニル、及びポリ四フッ化エチレンからなる群から選ばれる１種又は２種以上を用いることができる。特には、ポリエチレンテレフタレート、ポリエチレンナフタレート、ポリエーテルサルフオン、ポリイミド、ポリアリレート、シクロオレフインポリマー、及びノルボルネン樹脂からなる群から選ばれる１種、又は２種以上を用いることが好ましい。これらの樹脂を用いた樹脂フィルムは、強靭で且つ耐熱性に優れている。
【００４９】
また、基板７側が光の入射側である場合には、基板２はニッケル、亜鉛、チタン等の金属箔にて形成しても良い。
【００５０】
基板２の厚みには特に制限はないが、例えば基板２がガラス板である場合は０．１〜５ｍｍの範囲が適当であり、特に０．７〜２ｍｍの範囲が好ましい。また、基板２が樹脂フィルムである場合、その厚みは０．０１〜５ｍｍの範囲が適当であり、特に０．０７〜１ｍｍの範囲が好ましい。
【００５１】
また、基板７の材料としては、例えば上記基板２と同じ材料を使用できる。ここで、基板２と基板７との少なくとも一方は透明である必要があり、このため基板２がニッケル箔等の金属箔などといった不透明なものである場合には基板７の材料は透明であることを要する。一方、基板２が透明である場合は、基板７は必ずしも透明でなくてもよい。また、基板２，７が共に透明であれば、両基板２，７それぞれの側から光を入射させることができる点で好ましい。
【００５２】
また、電極３は、光電変換素子１の負極として機能する。電極３の材料としては、導電性及び透光性が高いものが好ましく、例えば、酸化亜鉛、インジウム−スズ複合酸化物（ＩＴＯ）、インジウム−スズ複合酸化物層と銀層とからなる積層体、アンチモンがドープされた酸化スズ、フッ素がドープされた酸化スズ等を用いることができる。なかでもフッ素がドープされた酸化スズは、導電性及び透光性が特に高いため好ましい。
【００５３】
この電極３の光透過率は高い程よいが、５０％以上であることが好ましく、より好ましくは８０％以上である。
【００５４】
また電極３の厚みは、０．１〜１０μｍの範囲であることが好ましく、この範囲において、厚みが均一な電極３を作製でき、また作製された電極３は十分な透光性を有して、光を十分に半導体層４へ入射させることができる。
【００５５】
また電極３の表面抵抗は低い程よいが、好ましくは、２００Ω／□以下であり、更に好ましくは５０Ω／□以下となるようにする。この表面抵抗の下限値については特に制限はないが、通常は０．１Ω／□以上となる。尚、この光電変換素子１を太陽光の下で使用する場合には、電極３のシート抵抗が１０Ω／□程度であることが好ましいが、太陽光よりも照度の低い蛍光灯等下で使用する場合には、光電子量（光電流値）が小さいため、電極３に含まれる抵抗成分による悪影響をうけにくい。したがって、低照度環境下で使用する場合には、光電変換素子１の電極３の表面抵抗は、電極３に含まれる導電性材料の削減による低コスト化の観点から３０〜２００Ω／□の範囲であることが好ましい。
【００５６】
また、対電極６は、光電変換素子１の正極として機能する。対電極６の材料としては、電極３と同様のものを用いることができるが、特に還元体に電子を与える触媒作用を有する材料を含んでいることが好ましい。この触媒作用を有する材料としては、例えば、白金、金、銀、銅、アルミニウム、ロジウム、インジウム等の金属、又はグラファイト、又は白金を担持したカーボン、又はインジウム−スズ複合酸化物、アンチモンがドープされた酸化スズ、フッ素がドープされた酸化スズ等の金属酸化物等が挙げられる。なかでも、白金、グラファイト等が特に好ましい。
【００５７】
また、本実施の形態の光電変換素子１では、基板７と対電極６との間に、例えば、透明導電膜（図示せず）を更に設けても良い。透明導電膜は、例えば電極３と同じ材料にて形成することができる。この透明導電膜を設ける場合、対電極６も透明であることが好ましく、その場合、基板７側から又は基板２側及び基板７側からの受光が可能となる。
【実施例】
【００５８】
以下、本発明の光電変換素子１の実施例をより詳細に説明する。但し、本発明の光電変換素子４は、下記の実施例に限定されるものではない。
【００５９】
［実施例１］
平均一次粒子径１８ｎｍの高純度酸化チタン粉末をアルコール中に分散させ、スクリーン印刷用のペーストを作製した。このペーストを、厚み１ｍｍの導電性ガラス基板（電極３が形成された基板２；旭硝子製、一方の表面がフッ素ドープされたＳｎＯ2にてコーティングされることにより導電性が付与されたガラス基板、シート抵抗１０Ω／□）上に塗布して乾燥した。続いて、この乾燥物を電気炉内で空気雰囲気下、５００℃で３０分間焼成して、導電性ガラス基板上に厚さ６μｍの多孔質酸化チタン膜（半導体層４）を形成した。
【００６０】
次に、ｔ−ブタノールとアセトニトリルとの混合溶媒に増感色素としてＲｕ−(４，４’−ジカルボキシル−２，２’−ビピリジン）(４，４’−ビス（ｐ−へキシロキシスチリル）−２，２−ビピリジン）(ＮＣＳ)2を３×１０-4ｍｏｌ／ｄｍ3の濃度で溶解させた溶液に、上記半導体層４を浸漬した後、半導体層４を上記溶液から取り出し、室温で２４時間暗所下に静置して、増感色素を半導体層４に吸着させた。
【００６１】
一方で、導電性ガラス基板（旭硝子製、一方の表面がフッ素ドープされたＳｎＯ2にてコーティングされることにより導電性が付与されたガラス基板、シート抵抗１０Ω／□）の一方の表面に、スパッタ法にて白金層を形成した。これにより、対電極６が形成された基板７を形成した。このとき、フッ素ドープされたＳｎＯ2の層と白金層とが積層したものが対電極６となる。
【００６２】
続いて対電極６と基板７とを貫通するようにダイヤモンドドリルにて孔をあけた後、半導体層４が形成された導電性ガラス基板と対電極６との間に、半導体層４を囲うように熱溶融性接着剤（三井デュポンケミカル社製、「ハイミラン」（登録商標））を配置し、これらを加熱しながら厚み方向に加圧して、上記接着剤（封止材８）を介して上記導電性ガラス基板と対電極６とを接合した。
【００６３】
続いて、上記穿設した孔から導電性ガラスと対電極６との間に電解液を注入して電荷輸送層５を形成した後、この孔を塞いで、受光面積１ｃｍ2の光電変換素子１を得た。
【００６４】
電解液としては、水／γ−ブチロラクトン＝１０／９０（ｖｏｌ／ｖｏｌ）に、ヨウ素を濃度０．００５ｍｏｌ／ｄｍ3、メチルトリプロピルアンモニウムヨージドを濃度０．５ｍｏｌ／ｄｍ3、Ｎ−メチルべンズイミダゾールを濃度０．５ｍｏｌ／ｄｍ3、ヨウ化リチウムを濃度０．１ｍｏｌ／ｄｍ3となるようにそれぞれ加えたものを用いた。
【００６５】
［実施例２］
電荷輸送層５を形成するための電解液の溶媒を、水／γ−ブチロラクトン＝０．１／９９．９（ｖｏｌ／ｖｏｌ）とした。それ以外は実施例１と同様にして、受光面積１ｃｍ2の光電変換素子１を得た。
【００６６】
［実施例３］
電荷輸送層５を形成するための電解液の溶媒を、水／γ−ブチロラクトン＝１５／８５（ｖｏｌ／ｖｏｌ）とした。それ以外は実施例１と同様にして、受光面積１ｃｍ2の光電変換素子１を得た。
【００６７】
［比較例１］
電荷輸送層５を形成するための電解液の溶媒を、γ−ブチロラクトンのみとした。それ以外は実施例１と同様にして、受光面積１ｃｍ2の光電変換素子１を得た。
【００６８】
［比較例２］
半導体層４に吸着させる増感色素として、疎水性基を含まない配位子からなる［Ｒｕ（４，４−ジカルボキシル−２，２’−ビピリジン）2（ＮＣＳ）2］ビス−テトラブチルアンモニウムを用い、その溶液の濃度を３×１０-4ｍｏｌ／ｄｍ3とした。それ以外は実施例１と同様にして、受光面積１ｃｍ2の光電変換素子１を得た。
【００６９】
［比較例３］
電荷輸送層５を形成するための電解液の溶媒を、水／γ−ブチロラクトン＝２０／８０（ｖｏｌ／ｖｏｌ）とした。それ以外は実施例１と同様にして、受光面積１ｃｍ2の光電変換素子１を得た。
【００７０】
［評価試験］
実施例１〜３及び比較例１〜３にて得られた光電変換素子１について、初期電池出力を測定してその結果を表１に示した。電池出力は、蛍光灯を光源として２００ルックスの光を光電変換素子１に照射して測定した。
【００７１】
【表１】
2009080988.tif 000007
【００７２】
以上、表１に示すように、水の濃度が０．１体積％を超え１５体積％以下であり、且つ疎水性の基を有する色素であるＲｕ−(４，４’−ジカルボキシル−２，２’−ビピリジン）(４，４’−ビス（ｐ−へキシロキシスチリル）−２，２−ビピリジン）(ＮＣＳ)2を用いた実施例１〜３の光電変換素子１では、水を含まない電荷輸送層５を用いた比較例１の光電変換素子１よりも初期の電池出力と８０℃１０００時間保持後の電池出力に優れ、また疎水性の基を含まない色素である［Ｒｕ（４，４−ジカルボキシル−２，２’−ビピリジン）2（ＮＣＳ）2］ビス−テトラブチルアンモニウムを用いた比較例２の光電変換素子１よりも８０℃１０００時間保持後の電池出力に優れ、また水の含有量が１５体積％を超える電荷輸送層５を用いた比較例３の光電変換素子１よりも８０℃１０００時間保持後の電池出力に優れることが確認できる。
【図面の簡単な説明】
【００７３】
【図１】光電変換素子の構成の一例を示す概略の断面図である。
【００７４】
１    光電変換素子
２    基板
３    電極
４    半導体層
５    電荷輸送層
６    対電極
７    基板
【図１】
2009080988.tif 000010